REVENDICATIONS 1. Procédé de fabrication de l'acide acrylique à partir de propane, dans lequel on fait passer un mélange gazeux dépourvu d'oxygène moléculaire et comprenant du propane, de la vapeur d'eau, ainsi que, le cas échéant, un gaz inerte, sur un catalyseur comprenant du molybdène, du vanadium, du tellure, de l'oxygène et au moins un autre élément X choisi parmi le niobium, le tantale, le tungstène, le titane, l'aluminium, le zirconium, le chrome, le manganèse, le fer, le ruthénium, le cobalt, le rhodium, le nickel, le palladium, le platine, l'antimoine, le bismuth, le bore, l'indium et le cerium, pour oxyder le propane selon la réaction rédox (1) suivante : SOLIDEoxydé + PROPANE- SOLIDEréduit + ACIDE ACRYLIQUE (1) ce procédé étant caractérisé en ce que l'on fait également passer le mélange gazeux sur un co-catalyseur de formule (II) Mo, Bi,, Feb'Coc, Nid'K,, Sbf, Tig, Sih'Cai, Nbj, Tek, Pb,, Wm, Cun' (II) dans laquelle : a'est compris entre 0, 006 et 1, bornes incluses b'est compris entre 0 et 3, 5, bornes incluses ; c'est compris entre 0 et 3,5, bornes incluses ; d'est compris entre 0 et 3,5, bornes incluses ; - e'est compris entre 0 et 1, bornes incluses ; f est compris entre 0 et 1, bornes incluses ; g'est compris entre 0 et 1, bornes incluses ; - h'est compris entre 0 et 3,5, bornes incluses ; i'est compris entre 0 et 1, bornes incluses ; - j'est compris entre 0 et 1, bornes incluses ; k'est compris entre 0 et 1, bornes incluses ; 1'est compris entre 0 et 1, bornes incluses ; - m'est compris entre 0 et 1, bornes incluses ; et - n'est compris entre 0 et 1, bornes incluses. 2. Procédé selon la revendication 1, dans lequel, dans le co-catalyseur de formule (II) : a'est compris entre 0, 01 et 0, 4, bornes incluses b'est compris entre 0, 2 et 1, 6, bornes incluses - c'est compris entre 0,3 et 1,6, bornes incluses ; d'est compris entre 0,1 et 0,6, bornes incluses ; - e'est compris entre 0, 006 et 0, 01, bornes incluses f est compris entre 0 et 0, 4, bornes incluses ; g'est compris entre 0 et 0, 4, bornes incluses ; h'est compris entre 0, 01 et 1, 6, bornes incluses - il est compris entre 0 et 0, 4, bornes incluses ; j'est compris entre 0 et 0,4, bornes incluses ; k'est compris entre 0 et 0,4, bornes incluses ; -l'est compris entre 0 et 0,4, bornes incluses ; m'est compris entre 0 et 0,4, bornes incluses ; et n'est compris entre 0 et 0,4, bornes incluses. 3. Procédé selon la revendication 1 ou la revendication 2, dans lequel les proportions des éléments du catalyseur satisfont aux conditions suivantes : 0, 25 dans lesquelles rMo, rv, rTe et rx représentent les fractions molaires, respectivement, de Mo, V, Te et X, par rapport à la somme des nombres de moles de tous les éléments du catalyseur, à l'exception de l'oxygène. 4. Procédé selon la revendication 1 ou la revendication 2, dans lequel le catalyseur répond à la formule (I) suivante : dans laquelle : - a est compris entre 0,006 et 1, bornes incluses ; - b est compris entre 0,006 et 1, bornes incluses ; - c est compris entre 0,006 et 1, bornes incluses ; - d est compris entre 0 et 3,5, bornes incluses ; et - x est la quantité d'oxygène lié aux autres éléments et dépend de leurs états d'oxydation. 5. Procédé selon la revendications 4, dans lequel, dans la formule (I) : - a est compris entre 0,09 et 0,8, bornes incluses ; - b est compris entre 0,04 et 0,6, bornes incluses ; - c est compris entre 0,01 et 0,4, bornes incluses ; et - d est compris entre 0,4 et 1,6, bornes incluses. 6. Procédé selon l'une des revendications 1 à 5, dans lequel on utilise un rapport massique du catalyseur au co-catalyseur supérieur à 0,5 et de préférence d'au moins 1. 7. Procédé selon l'une des revendications 1 à 6, dans lequel le catalyseur et le co-catalyseur sont mélangés. 8. Procédé selon l'une des revendications 1 à 7, dans lequel le catalyseur et le co-catalyseur se présentent sous la forme de grains, chaque grain comprenant à la fois le catalyseur et le co-catalyseur. 9. Procédé selon l'une des revendications 1 à 8, dans lequel on conduit la réaction rédox (1) à une température de 200 à 5000C et de préférence de 250 à 4500C. 10. Procédé selon l'une des revendications 1 à 9, dans lequel on conduit la réaction rédox (1) sous une pression de 1, 01. 104 à 1101. 106 Pa (0,1 à 10 atmosphères) et de préférence de 5,05. 104 à 5,05. 105 Pa (0, 5-5 atmosphères). 11. Procédé selon l'une des revendications 1 à 10, dans lequel on conduit la réaction rédox (1) avec un temps de séjour de 0,01 à 90 secondes et de préférence de 0,1 à 30 secondes. 12. Procédé selon l'une des revendications 1 à 11, caractérisé en ce qu'une fois que la composition solide est au moins partiellement passée à l'état réduit, on conduit la régénération de ladite composition solide selon la réaction (2) : SOLIDEréduit + Oz- SOLIDEoxydê (2) par chauffage en présence d'oxygène ou d'un gaz contenant de l'oxygène à une température de 250 à 5000C, pendant le temps nécessaire à la réoxydation de la composition solide. 13. Procédé selon la revendication précédente, caractérisé en ce que l'on conduit la réaction rédox (1) et la régénération dans un dispositif à deux étages, à savoir un réacteur et un régénérateur qui fonctionnement simultanément et dans lesquels alternent périodiquement deux charges de composition solide. 14. Procédé selon la revendication 12, caractérisé en ce que l'on conduit la réaction rédox (1) et la régénération dans un même réacteur en alternant les périodes de réaction et de régénération. 15. Procédé selon la revendication 12, caractérisé en ce que l'on conduit la réaction rédox (1) et la régénération dans un réacteur à lit transporté. 16. Procédé selon l'une des revendications 1 à 15, caractérisé en ce que le propylène produit et/ou le propane n'ayant pas réagi sont recyclés à l'entrée du réacteur. 17. Composition solide catalytique comprenant : a) un catalyseur comprenant du molybdène, du vanadium, du tellure, de l'oxygène et au moins un autre élément X choisi parmi le niobium, le tantale, le tungstène, le titane, l'aluminium, le zirconium, le chrome, le manganèse, le fer, le ruthénium, le cobalt, le rhodium, le nickel, le palladium, le platine, l'antimoine, le bismuth, le bore, l'indium et le cerium ; et b) un co-catalyseur de formule (II) dans laquelle : a'est compris entre 0, 006 et 1, bornes incluses b'est compris entre 0 et 3, 5, bornes incluses ; c'est compris entre 0 et 3,5, bornes incluses ; d'est compris entre 0 et 3,5, bornes incluses ; e'est compris entre 0 et 1, bornes incluses ; f est compris entre 0 et 1, bornes incluses ; g'est compris entre 0 et 1, bornes incluses ; - h'est compris entre 0 et 3, 5, bornes incluses ; i'est compris entre 0 et 1, bornes incluses ; j'est compris entre 0 et 1, bornes incluses ; k'est compris entre 0 et 1, bornes incluses ; -l'est compris entre 0 et 1, bornes incluses ; - m'est compris entre 0 et 1, bornes incluses ; et n'est compris entre 0 et 1, bornes incluses. 18. Composition solide catalytique selon la revendication 17, dans laquelle : i) le catalyseur répond à la formule (I) suivante : dans laquelle : a est compris entre 0,006 et 1 et de préférence entre 0,09 et 0,8, bornes incluses ; b est compris entre 0,006 et 1 et de préférence entre 0,04 et 0,6, bornes incluses ; c est compris entre 0,006 et 1 et de préférence entre 0,01 et 0,4, bornes incluses ; - d est compris entre 0 et 3,5 et de préférence entre 0,4 et 1,6, bornes incluses ; et x est la quantité d'oxygène lié aux autres éléments et dépend de leurs états d'oxydation ; et ii) dans le co-catalyseur de formule (II) : a'est compris entre 0,01 et 0,4, bornes incluses b'est compris entre 0,2 et 1,6, bornes incluses c'est compris entre 0,3 et 1,6, bornes incluses d'est compris entre 0,1 et 0,6, bornes incluses e'est compris entre 0, 006 et 0, 01, bornes incluses f est compris entre 0 et 0, 4, bornes incluses ; g'est compris entre 0 et 0, 4, bornes incluses ; h'est compris entre 0, 01 et 1, 6, bornes incluses il est compris entre 0 et 0, 4, bornes incluses ; j'est compris entre 0 et 0,4, bornes incluses ; k'est compris entre 0 et 0,4, bornes incluses ; -l'est compris entre 0 et 0,4, bornes incluses ; m'est compris entre 0 et 0,4, bornes incluses ; et n'est compris entre 0 et 0,4, bornes incluses. 19. Composition solide catalytique selon la revendication 17 ou la revendication 18 se présentant sous la forme de grains, chaque grain comprenant à la fois le catalyseur et le co-catalyseur. 20. Utilisation d'une composition solide selon l'une des revendications 17 à 19 dans la fabrication d'acide acrylique à partir du propane.